(57)【要約】【課題】本発明は、化粧シートの色相・質感を保持しつつ、その化粧シート表面の耐汚染性を高めるができる化粧シートの製造方法を提供する。【解決手段】本発明の化粧シートの製造方法は、（１）実質的に互いに相溶しない２種類以上の有機質樹脂及び（２）平均一次粒子径１〜２００ｎｍのシリカゾルを含む汚染防止剤を、型枠の内面に塗付する第一の工程、合成樹脂、着色粉粒体を含むベース塗料を、第一の工程で得られた塗付面の上に塗付する第二の工程、汚染防止剤及びベース塗料が硬化した後、脱型する第三の工程、を含むことを特徴とする。【選択図】なし【特許請求の範囲】
【請求項１】
（１）実質的に互いに相溶しない２種類以上の有機質樹脂及び（２）平均一次粒子径１〜２００ｎｍのシリカゾルを固形分重量比率で１００：５０〜１００：５００含む汚染防止剤を、使用量が固形分で０．１ｇ／ｍ２〜５０ｇ／ｍ２となるように、型枠の内面に塗付する第一の工程、
合成樹脂、着色粉粒体を含むベース塗料を、使用量が固形分で１００ｇ／ｍ２以上となるように、第一の工程で得られた塗付面の上に塗付する第二の工程、
汚染防止剤及びベース塗料が硬化した後、脱型する第三の工程、
を含むことを特徴とする化粧シートの製造方法。
【請求項２】
前記シリカゾルが、ｐＨ５．０以上８．５未満の水分散性シリカゾルであることを特徴とする請求項１に記載の化粧シートの製造方法。
【発明の詳細な説明】
【技術分野】
【０００１】
本発明は、化粧シートの製造方法に関するものである。
【背景技術】
【０００２】
近年の建築物内外壁等において、レンガ調、タイル調、自然石調など、意匠性に富んだ仕上げを行うことが注目されている。
このような仕上げに用いる材料として、化粧シートが使用されるケースがある。この化粧シートは、各種着色材と合成樹脂等の結合剤とを含む組成物をシート状に成形した建材であり、着色材の種類や比率、表面の凹凸形状等を調整することによって種々の美観性が表出できるものである。
【発明の開示】
【発明が解決しようとする課題】
【０００３】
ところで、近年、都市部等においては、自動車等からの排出ガスによって大気中に油性の汚染物質等が浮遊している状況である。上述の化粧シートにおいても、そのシート表面にこれら汚染物質が付着堆積し、美観性が損われる場合がある。
このような問題に対し、例えば、特許文献１に示される防汚処理剤をシート表面に塗付することにより、汚染物質の付着を防止することが可能である。
しかし、化粧シートに対し特許文献１の如き汚染防止剤を適用すると、化粧シートの色相が黒っぽく変化する現象、所謂濡れ色が発生する場合がある。さらには、被膜の一部が虹色を呈する干渉むらが生じる場合もある。
このように、特許文献１の如き汚染防止剤では、当初の化粧シートの色相・質感が損なわれやすいという問題がある。
【０００４】
【特許文献１】ＷＯ９９／５４４１４号公報
【０００５】
本発明は、上述のような問題点に鑑みなされたものであり、化粧シートの色相・質感を保持しつつ、その化粧シート表面の耐汚染性を高めることを目的とするものである。
【課題を解決するための手段】
【０００６】
本発明者は鋭意検討を行った結果、特定の汚染防止剤を塗付し、さらに、合成樹脂、着色粉粒体を含むベース塗料を型枠の内面に塗付し、脱型することにより、上記課題が解決できることを見出し、本発明を完成させるに至った。
【０００７】
すなわち、本発明は以下の特徴を有するものである。
１．型枠に、（１）実質的に互いに相溶しない２種類以上の有機質樹脂及び（２）平均一次粒子径１〜２００ｎｍのシリカゾルを固形分重量比率で１００：５０〜１００：５００含む汚染防止剤を、使用量が固形分で０．１ｇ／ｍ２〜５０ｇ／ｍ２となるように、型枠の内面に塗付する第一の工程、
合成樹脂、着色粉粒体を含むベース塗料を、使用量が固形分で１００ｇ／ｍ２以上となるように、第一の工程で得られた塗付面の上に塗付する第二の工程、
汚染防止剤及びベース塗料が硬化した後、脱型する第三の工程、
を含むことを特徴とする化粧シートの製造方法。
２．前記シリカゾルが、ｐＨ５．０以上８．５未満の水分散性シリカゾルであることを特徴とする１．に記載の化粧シートの製造方法。
【発明の効果】
【０００８】
本発明の製造方法では、色相・質感を保持しつつ、表面の耐汚染性に優れた化粧シートを製造することができる。
【発明を実施するための最良の形態】
【０００９】
以下、本発明を実施するための最良の形態について説明する。
【００１０】
本発明の化粧シートの製造方法は、
（１）実質的に互いに相溶しない２種類以上の有機質樹脂及び（２）平均一次粒子径１〜２００ｎｍのシリカゾルを固形分重量比率で１００：５０〜１００：５００含む汚染防止剤を、使用量が固形分で０．１ｇ／ｍ２〜５０ｇ／ｍ２となるように、型枠の内面に塗付する第一の工程、
合成樹脂、着色粉粒体を含むベース塗料を、使用量が固形分で１００ｇ／ｍ２以上となるように、第一の工程で得られた塗付面の上に塗付する第二の工程、
汚染防止剤及びベース塗料が硬化した後、脱型する第三の工程、
を含むことを特徴とするものである。
【００１１】
型枠の材料としては、特に限定されることなく、公知のものを使用することができる。
例えば、シリコンゴム、ポリウレタン樹脂、エポキシ樹脂、ポリエステル樹脂等が挙げられる。
本発明で使用する型枠は、凹凸模様を有するものが好ましい。
このような凹凸模様を有する型枠は、最終的に化粧シートの凹凸模様を形成させるものである。凹凸の程度としては、特に限定されないが、その高さが０．５〜３０ｍｍ程度（好ましくは、１〜２０ｍｍ程度）であることが好ましい。またその間隔は、０．５〜３０ｍｍ程度（好ましくは、１〜２０ｍｍ程度）であることが好ましい。
例えば、シリコンゴムを用いた場合、凹凸模様を有する化粧建材を使用して、該化粧建材の表面にシリコンゴムを流し込み、シリコンゴムが硬化した後、該化粧建材の表面からシリコンゴムを剥離することにより、凹凸模様を有する型枠を簡便に作製することができる。
【００１２】
本発明の製造方法では、まず第一の工程として、（１）実質的に互いに相溶しない２種類以上の有機質樹脂及び（２）平均一次粒子径１〜２００ｎｍのシリカゾルを固形分重量比率が１００：５０〜１００：５００で含む汚染防止剤を、使用量が固形分で０．１ｇ／ｍ２〜５０ｇ／ｍ２となるように、型枠の内面に塗付する。
【００１３】
本発明では、特に、実質的に互いに相溶しない２種類以上の樹脂の混合物を使用することにより、底艶、濡れ色、干渉ムラ等の発生を抑制し、最終的に得られる化粧シート表面の質感を保持することが可能となる。
なお、本発明における「実質的に互いに相溶しない２種類以上の樹脂」とは、樹脂混合物による形成被膜が半透明であることを意味するものである。このような半透明被膜としては、隠ぺい率が０．０８〜０．９０（好ましくは０．０８〜０．８０、より好ましくは０．１０〜０．６０）であるものが好適である。なお、ここで言う隠ぺい率は、ＪＩＳ  Ｋ５６６３  ５．８に準じて測定される値である（但し乾燥膜厚は８０μｍ）。
【００１４】
汚染防止剤における樹脂成分としては、特に、屈折率の差が０．０１以上（好ましくは０．０２以上、より好ましくは０．０３以上、さらに好ましくは０．０５以上）である２種類以上の樹脂を含むことが望ましい。このように屈折率の異なる複数の樹脂を使用すれば、化粧シートの質感保持の点で有利である。なお、本発明における屈折率は、アッベ屈折計（光の波長：５８９ｎｍ、測定温度：２０℃）を用いて測定される値である。
【００１５】
具体的に、樹脂成分としては、セルロース、ポリビニルアルコール、エチレン樹脂、ポリエステル樹脂、エポキシ樹脂、ポリアミン、ポリオール、ポリカーボネート、アルキッド樹脂、メラミン樹脂、塩化ビニル樹脂、酢酸ビニル樹脂、アクリル樹脂、ウレタン樹脂、アクリルシリコン樹脂、シリコン樹脂、フッ素樹脂、フェノール樹脂、アミノ樹脂、ポリカーボネート樹脂、アクリル酢酸ビニル樹脂、アクリルウレタン樹脂、バイオガム、ガラクトマンナン誘導体、アルギン酸誘導体等、あるいはこれらの複合系等が挙げられる。本発明では、これら樹脂から上述の条件を満たす組合せを選択して使用する。本発明では、３種類以上の多数の樹脂を使用することもできるが、製造効率等を考慮すると２種類の樹脂の組合せを用いることが望ましい。樹脂の混合比率は、上述の条件を満たす範囲内であれば特に限定されないが、２種類の樹脂を使用する場合、その固形分重量比率は通常９８：２〜２：９８、好ましくは９５：５〜５：９５である。
なお、樹脂成分としては、架橋反応性を有する樹脂が含まれていてもよい。架橋反応性を有する樹脂を使用した場合は、耐水性、耐候性、耐薬品性等を向上させることができる。また、樹脂成分の形態としては、水可溶型樹脂及び／または水分散型樹脂（樹脂エマルション）が好適である。これら樹脂成分は１液型でもよいし、使用時に２液以上を混合する多液型であってもよいが、塗装作業性等の点では１液型が望ましい。
【００１６】
汚染防止剤における（２）シリカゾルは、シラノール基等の極性基の作用により耐汚染性向上に寄与する成分である。
シリカゾルの平均一次粒子径は、通常１〜２００ｎｍ、好ましくは５〜１００ｎｍである。この範囲内であれば、平均一次粒子径が異なる複数のシリカゾルを併用することもできる。シリカゾルの平均一次粒子径が２００ｎｍよりも大きい場合は、比表面積が小さくなり、シラノール基も減るため耐汚染性が不十分となる。平均一次粒子径が１ｎｍよりも小さい場合は、シリカゾル自体が不安定化するため、実用的でない。なお、ここに言う平均一次粒子径は、光散乱法によって測定される値である。
【００１７】
シリカゾルとしては、ｐＨ５．０以上８．５未満（好ましくは６．０以上８．０以下）の水分散性シリカゾルが好適である。このようなｐＨに調製されたシリカゾルは、その粒子表面の豊富なシラノール基によって、優れた耐汚染効果を発揮することができる。また、水溶性樹脂及び／または水分散性樹脂と水分散性シリカゾルとの組合せにより、有機溶剤をほとんど含まない汚染防止剤を得ることができる。
【００１８】
このような中性タイプの水分散性シリカゾルは、シリケート化合物を原料として製造することができる。シリケート化合物としては、例えば、テトラメトキシシラン、テトラエトキシシラン、テトラｎ−プロポキシシラン、テトライソプロポキシシラン、テトラｎ−ブトキシシラン、テトライソブトキシシラン、テトラｓｅｃ−ブトキシシラン、テトラｔ−ブトキシシラン、テトラフェノキシシラン等、あるいはこれらの縮合物等が挙げられる。この他、上記シリケート化合物以外のアルコキシシラン化合物や、アルコール類、グリコール類、グルコールエーテル類、フッ素アルコール、シランカップリング剤、ポリオキシアルキレン基含有化合物等を併せて使用することもできる。水分散性シリカゾルの媒体としては、水及び／または水溶性溶剤が使用できる。水溶性溶剤としては、例えば、アルコール類、グリコール類、グリコールエーテル類等が挙げられる。
【００１９】
汚染防止剤における樹脂成分とシリカゾルの固形分重量比率は、通常１００：５０〜１００：５００（好ましくは１００：８０〜１００：４００、より好ましくは１００：１００〜１００：３００）とする。このような範囲内であれば、優れた耐汚染性能を得ることができる。この固形分比率においてシリカが少なすぎる場合は、耐汚染性の点で十分な効果を得ることができない。シリカが多すぎる場合は、シリカが経時的に脱離して耐汚染効果が損なわれるおそれがある。また、化粧シート表面に割れが生じやすくなる。
【００２０】
汚染防止剤には、有機質樹脂とシリカゾル以外の成分を適宜混合することができる。
このような成分としては、例えば、着色材、増粘剤、レベリング剤、湿潤剤、可塑剤、造膜助剤、凍結防止剤、ｐＨ調整剤、防腐剤、防黴剤、防藻剤、抗菌剤、分散剤、消泡剤、紫外線吸収剤、酸化防止剤、触媒、架橋剤等が挙げられる。汚染防止剤のｐＨは、汚染防止剤の安定性の点でｐＨ５．０以上８．５未満（好ましくは６．５以上８．０以下）とすることが望ましい。
【００２１】
本発明では、着色材を混合することによって、化粧シートの色相等とあいまって、美観性に優れた化粧シートを得ることができる。
【００２２】
着色材としては、例えば、酸化チタン、酸化亜鉛、カーボンブラック、酸化第二鉄（べんがら）、黄色酸化鉄、群青、コバルトグリーン等の無機系着色顔料、アゾ系、ナフトール系、ピラゾロン系、アントラキノン系、ペリレン系、キナクリドン系、ジスアゾ系、イソインドリノン系、ベンツイミダゾール系、フタロシアニン系、キノフタロン系等の有機系着色顔料、パール顔料、蛍光顔料、蓄光顔料、メタリック顔料等の顔料、
Ａｃｉｄ  Ｏｒａｎｇｅ７（ＯｒａｎｇｅＩＩ）、Ｍｅｔｈｙｌ  Ｒｅｄ等の酸性染料、
クリスタルバイオレット、ビスマルクブラウンＧ、Ｂａｓｉｃ  Ｂｌｕｅ  ９（Ｍｅｔｈｙｌｅｎｅ  Ｂｌｕｅ）等の塩基性染料
アリザリン、Ｍｏｒｄａｎｔ  Ｒｅｄ  １１等の媒染染料、
エリオクロムブラックＴ、Ｍｏｒｄａｎｔ  Ｂｌａｃｋ  ３等の酸性媒染染料、
コンゴーレット、Ｄｉｒｅｃｔ  Ｒｅｄ  ２等の直接染料、
Ｄｉｓｐｅｒｓｅ  Ｒｅｄ  ７３、Ｄｉｓｐｅｒｓｅ  Ｏｒａｎｇｅ  ３、Ｄｉｓｐｅｒｓｅ  Ｒｅｄ  １７、Ｄｉｓｐｅｒｓｅ  Ｖｉｏｌｅｔ  １等の分散染料、
サルファーブラックＢ等の硫化染料、
Ｖａｔ  Ｒｅｄ  １、Ｖａｔ  Ｂｌｕｅ  １（Ｉｎｄｉｇｏ）等の建染め染料、
アニリンブラック等の酸化染料、
Ｒｅａｃｔｉｖｅ  Ｒｅｄ  ２４等の反応染料、
食用青色１号（Ｂｒｉｌｌｉａｎｔ  Ｂｌｕｅ；ブリリアントブルーＦＣＦ）、食用青色２号（Ｉｎｄｉｇｏ  Ｃａｒｍｉｎｅ；インジゴーカーミン）、食用赤色２号（Ａｍａｒａｍｔｈ：アマランス）、食用赤色３号（Ｅｒｙｔｈｒｏｓｉｎｅ；エリスロシン）、食用赤色４０号（アルラレッドＡＣ）、食用赤色１０２号（Ｎｅｗ  Ｃｏｃｃｉｎｅ；ニューコクシン）、食用赤色１０４号（Ｐｈｌｏｘｉｎｅ；フロキシン）、食用赤色１０５号（Ｒｏｓｅ  Ｂｅｎｇａｌ；ローズベンガル）、食用赤色１０６号（Ａｃｉｄ  Ｒｅｄ  アシドレッド）、食用緑色３号（Ｆａｓｔ  ＧｒｅｅｎＦＣＦ；ファーストグリーンＦＣＦ）、食用黄色４号（Ｔａｒｔｒａｚｉｎｅ；タートラジン）、食用黄色５号（Ｓｕｎｓｅｔ  Ｙｅｌｌｏｗ  ＦＣＦ；サンセット  イエローＦＣＦ）等の食用染料、
ベニバナ黄系色素、ウコン黄系色素、パブリカ橙系色素、コチニール系赤色素、クチナシ系青系色素、クチナシ系緑系色素、β-カロチン系色素、アナトー橙系色素、紅小麹赤系色素、ラック赤系色素、ブドウ果皮赤系色素、ビートレッド赤系色素、シソ赤系色素、ベリー類赤系色素、クロロフィル緑系色素、カカオ褐色系色素、コーリャン褐色系色素等の天然染料
ビス（トリアジニルアミノ）スチルベンジスルホン酸誘導体、クマリン誘導体、ピラゾリン誘導体、ナフタルイミド誘導体、ビスベンゾオキサゾリル誘導体、ビススチリルビフェニール誘導体等の蛍光染料、
アゾイック染料、
等が挙げられる。
【００２３】
このような着色材を混合した汚染防止剤から形成される塗膜は、透明性を示すものが好ましく、透明性を有することによって、ベース塗料の色相等とあいまって、美観性に優れた化粧シートを得ることができる。
汚染防止剤塗膜が透明性を示すためには、着色材の固形分重量比率が、有機質樹脂：着色材で１００：０．０１〜１００：３０、好ましくは１００：０．０５〜１００：２５、より好ましくは１００：０．１〜１００：２０程度であればよい。このような範囲であることにより、汚染防止剤塗膜は透明性を有し、優れた美観性を得ることができるとともに、優れた耐汚染性能を維持することができる。
【００２４】
本発明では、特に、凹凸模様を有する型枠の内面に着色材を混合した汚染防止剤を塗付することが好ましい。このような場合、型枠の凹部ではその汚染防止剤の膜厚が極大、凸部ではその膜厚が極小となるように、膜厚が連続的に変化した状態で、汚染防止剤塗膜を形成させることができる。よって、最終的に脱型して得られる表面は、汚染防止剤塗膜の膜厚の連続した変化による色相の変化等により、奥深い美観性を表出することができる。
【００２５】
このような汚染防止剤を、塗付する方法としては、特に限定されず、通常行う方法を用いることができる。例えば、圧送式スプレーガン等を用いて塗付することもできるし、フローコーター等を用いて塗付することもできるし、刷毛、ローラー、スプレー等の塗装器具を用いて塗付することもできる。
また、汚染防止剤は、使用量が固形分で０．１ｇ／ｍ２〜５０ｇ／ｍ２（好ましくは０．２ｇ／ｍ２〜３０ｇ／ｍ２、さらに好ましくは０．５ｇ／ｍ２〜２０ｇ／ｍ２）となるように塗付すればよい。使用量が５０ｇ／ｍ２より多いと、化粧シート表面の質感が損われやすくなる。
【００２６】
次に、第二の工程として、合成樹脂、着色粉粒体を含むベース塗料を、使用量が固形分で１００ｇ／ｍ２以上となるように、第一の工程で得られた塗付面の上に塗付する。塗付するタイミングは、該汚染防止剤が硬化する前でも、硬化した後でもよい。
【００２７】
合成樹脂としては、特に限定されず、通常使用可能なものを用いることができる。例えば、エチレン樹脂、酢酸ビニル樹脂、ポリエステル樹脂、アルキッド樹脂、塩化ビニル樹脂、エポキシ樹脂、アクリル樹脂、ウレタン樹脂、フェノール樹脂、メラミン樹脂、アミノ樹脂、ポリカーボネート樹脂、アクリルシリコン樹脂、アクリル酢酸ビニル樹脂、アクリルウレタン樹脂、シリコン樹脂、フッ素樹脂等の水可溶型樹脂、水分散型樹脂等、あるいはこれらの複合したもの等が挙げられ、これらのうち１種または２種以上を用いることができる。
本発明では、特に、アクリル樹脂、ウレタン樹脂、アクリルシリコン樹脂等が好適に用いられる。
【００２８】
着色粉粒体としては、例えば、酸化チタン、酸化亜鉛、カーボンブラック、酸化第二鉄（べんがら）、クロム酸鉛（モリブデートオレンジ）、黄鉛、黄色酸化鉄、群青、コバルトグリーン等の無機系着色顔料、アゾ系、ナフトール系、ピラゾロン系、アントラキノン系、ペリレン系、キナクリドン系、ジスアゾ系、イソインドリノン系、ベンツイミダゾール系、フタロシアニン系、キノフタロン系等の有機系着色顔料、パール顔料、蛍光顔料、蓄光顔料、メタリック顔料、珪砂、砕石、寒水石、川砂、山砂、大理石粉砕物、花崗岩粉砕物、黒曜石粉砕物、石灰岩粉砕物、陶磁器粉砕物、ガラスビーズ、ガラス粉砕物、樹脂ビーズ、多孔質樹脂ビーズ、金属粒、シリカゲル、ゼオライト、アルミナ、アロフェン、珪藻土、珪質頁岩、セピオライト、アタバルジャイト、モンモリロナイト、ゾノライト、イモゴライト、貝殻粉、大谷石粉、活性白土、炭、活性炭、木粉等、または、それらに対し顔料、染料、釉薬等で表面処理を施したもの等、また、重質炭酸カルシウム、水酸化アルミニウム、クレー、カオリン、タルク、沈降性硫酸バリウム、炭酸バリウム、ホワイトカーボン、珪藻土、光輝性粉体等が挙げられる。
【００２９】
ベース塗料における着色粉粒体の容積濃度は、０．０１％〜９０％（さらには０．０５％〜８５％、さらには０．１％〜８０％）であることが好ましい。ベース塗料の着色粉粒体容積濃度が、９０％より大きい場合、化粧シートの強度等にも悪影響を与える可能性がある。
【００３０】
また、ベース塗料には、必要に応じ、造膜助剤、撥水剤、可塑剤、防腐剤、防黴剤、防藻剤、消泡剤、レベリング剤、顔料分散剤、沈降防止剤、たれ防止剤、艶消し剤、紫外線吸収剤、繊維等の塗料用添加剤を含有してもよい。
【００３１】
本発明で用いるベース塗料を塗付するタイミングは、汚染防止剤が硬化する前でも、硬化した後でもよいが、汚染防止剤が硬化する前に塗付すれば、ベース塗料のピンホールを抑制することができ好ましい。
また、汚染防止剤が硬化する前に塗付すれば、ベース塗料に含まれる着色粉粒体が、汚染防止剤中に徐々に浸透していき、ある程度着色粉粒体が浸透した時点で硬化するため、製造された化粧シートは、着色粉粒体の浸透度合いにより、深みのある優れた美観性を有するものとなる。さらに、汚染防止剤に着色材が含まれている場合は、ベース塗料中に着色材が徐々に浸透していくため、さらに深みのある優れた美観性を有するものとなる。
通常汚染防止剤を塗付してから０分後〜１８０分後（好ましくは０．５分後〜１２０分後）程度が好ましい。
このようなベース塗料を塗付する方法としては、特に限定されず、通常行う方法を用いることができる。例えば、圧送式スプレーガン等を用いて塗付することもできるし、フローコーター等を用いて塗付することもできるし、刷毛、ローラー、スプレー、こて等の塗装器具を用いて塗付することもできる。
また、着色粉粒体等を汚染防止剤の上に散布した後に、ベース塗料を塗付することもできる。
【００３２】
ベース塗料の使用量は、固形分で１００ｇ／ｍ２以上、好ましくは１００ｇ／ｍ２〜１００００ｇ／ｍ２、さらに好ましくは２００ｇ／ｍ２〜６０００ｇ／ｍ２程度となるように塗付すればよい。また、本発明では、２種以上のベース塗料を使用することもできる。
【００３３】
該ベース塗料が硬化した後、脱型して、本発明の化粧シートを得る。ベース塗料、汚染防止剤の硬化は、自然乾燥による硬化でもよいし、熱等を加えて強制的に硬化させてもよい。
このような型枠を用いた製造方法では、汚染防止剤が最表面となる化粧シートが得られる。本発明の製造方法によれば、湿式工法等に比べて、塗料の垂れや塗装ムラ、ピンホール等の問題が起こりにくく、また、熟練した技術を要しなくても、優れた美観性を簡便に得ることができる。また、型枠の凹凸模様は、凹凸による意匠感を表出するものであるが、汚染防止剤の艶消し効果等にも作用し、よりいっそう深みのある美観性を得ることができる。
また、本発明の化粧シートのベース塗膜側には、補強、平滑化等を目的として、補強層を設けることもできる。
【００３４】
このようにして得られた化粧シートは、戸建住宅、集合住宅、店舗、各種公共施設等の建築物の壁面、柱等に対し、接着剤や粘着剤を介して貼着することによって施工する。接着剤、粘着剤としては、特に限定されず、汎用のものを使用することができる。粘着テープ等を使用することもできる。
【実施例】
【００３５】
＜汚染防止剤の作製＞
（汚染防止剤Ａ）
ウレタン樹脂エマルション（固形分３０重量％、屈折率１．４４１）とアクリル樹脂エマルション（固形分５０重量％、屈折率１．４９２）を、その固形分重量比率が５８：４２となるように混合した。この樹脂混合物の隠ぺい率は０．１１であった（乾燥膜厚８０μｍ）。次いで、この樹脂混合物と水分散性シリカゾル（ｐＨ７．６、固形分２０重量％、平均１次粒子径２７ｎｍ）を固形分重量比率１００：１２５となるように混合し、これに水を加えて固形分２重量％、ｐＨ７．１の汚染防止剤Ａを作製した。
【００３６】
（汚染防止剤Ｂ）
アクリル樹脂エマルション（固形分５０重量％、屈折率１．４９２）と水分散性シリカゾル（ｐＨ７．６、固形分２０重量％、平均１次粒子径２７ｎｍ）を固形分重量比率１００：１２５となるように混合し、これに水を加えて固形分２重量％、ｐＨ７．２の汚染防止剤Ｂを作製した。なお、汚染防止剤Ｂに用いたアクリル樹脂エマルションの隠ぺい率は０．０５であった（乾燥膜厚８０μｍ）。
【００３７】
（汚染防止剤Ｃ）
ウレタン樹脂エマルション（固形分３０重量％、屈折率１．４４１）とアクリル樹脂エマルション（固形分５０重量％、屈折率１．４９２）を、その固形分重量比率が５８：４２となるように混合した。この樹脂混合物の隠ぺい率は０．１１であった（乾燥膜厚８０μｍ）。次いで、この樹脂混合物と水分散性シリカゾル（ｐＨ７．６、固形分２０重量％、平均１次粒子径２７ｎｍ）、顔料分散液（酸化チタン：カーボンブラック＝５：１（重量比））を固形分重量比率１００：１２５：０．４となるように混合し、これに水を加えて固形分２重量％、ｐＨ７．１の汚染防止剤Ｃを作製した。
【００３８】
＜ベース塗料の作製＞
（ベース塗料Ａ）
アクリルスチレン樹脂エマルション（固形分５０重量％）１００重量部、酸化チタン３．６重量部、カーボンブラック０．３重量部、フタルシアニンブルー０．６重量部、炭酸カルシウム１０重量部、寒水石２０重量部、水酸化アルミニウム３０重量部、水３重量部、添加剤３重量部を混合し、粘度１０Ｐａ・ｓ、着色粉粒体容積濃度３０％、固形分７０％のベース塗料Ａを作製した。
なお、粘度は、ＢＨ型粘度計（回転数：２０ｒｐｍ）を用いて、温度２３℃で測定した値である。
【００３９】
（ベース塗料Ｂ）
アクリルスチレン樹脂エマルション（固形分５０重量％）１００重量部、着色珪砂５００重量部、炭酸カルシウム１０重量部、水２００重量部、添加剤３重量部を混合し、粘度１０Ｐａ・ｓ、着色粉粒体容積濃度８１％、固形分７０％のベース塗料Ｂを作製した。
【００４０】
（試験例１）
砂岩調模様を有する型枠に、温度２３℃の条件下で、汚染防止剤Ａを固形分で５ｇ／ｍ２塗付し、１分後、ベース塗料Ａを固形分で１５００ｇ／ｍ２塗付し、２４時間後、脱型して、砂岩調模様の化粧シートを得た。
得られた化粧シートは、凹凸感のある奥深い色調・艶を有し、落ちついた質感を有する美観性をかもし出していた。
次にこの化粧シートを大阪府茨木市にて南向き４５度の角度で屋外曝露し、３ヶ月後の外観を確認した。その結果、化粧シート表面は、奥深い色調・艶を有し、落ちついた質感を維持していた。
【００４１】
（試験例２）
ベース塗料Ａの替わりにベース塗料Ｂを用いた以外は、実施例１と同様の方法で、砂岩調模様の化粧シートを得た。
得られた化粧シートは、凹凸感のある奥深い色調・艶を有し、落ちついた質感を有する美観性をかもし出していた。
次にこの化粧シートを大阪府茨木市にて南向き４５度の角度で屋外曝露し、３ヶ月後の外観を確認した。その結果、化粧シート表面は、奥深い色調・艶を有し、落ちついた質感を維持していた。
【００４２】
（試験例３）
汚染防止剤Ａの替わりに汚染防止剤Ｂを用いた以外は、実施例１と同様の方法で、砂岩調模様の化粧シートを得た。
得られた化粧シートは、凹凸感のある砂岩調模様を有していたが、化粧シート表面の奥深い色調・艶や、落ちついた質感が得られなかった。
【００４３】
（試験例４）
砂岩調模様を有する型枠に、温度２３℃の条件下で、ベース塗料Ａを固形分で１５００ｇ／ｍ２塗付し、２４時間後、脱型して、砂岩調模様の化粧シートを得た。
得られた化粧シートは、凹凸感のある砂岩調模様の美観性をかもし出していた。
次にこの化粧シートを大阪府茨木市にて南向き４５度の角度で屋外曝露し、３ヶ月後の外観を確認した。その結果、化粧シート表面は、汚れが目立っていた。
【００４４】
（試験例５）
汚染防止剤Ａの替わりに汚染防止剤Ｃを用いた以外は、実施例１と同様の方法で、砂岩調模様の化粧シートを得た。
得られた化粧シートは、凹凸感があり、汚染防止剤Ｃの色調とあいまって、奥深い色調・艶を有し、落ちついた質感を有する美観性をかもし出していた。
次にこの化粧シートを大阪府茨木市にて南向き４５度の角度で屋外曝露し、３ヶ月後の外観を確認した。その結果、化粧シート表面は、奥深い色調・艶を有し、落ちついた質感を維持していた。